(57)【要約】【構成】  少なくともアクリルアミド類（ａ）と不飽和ジカルボン酸類（ｂ）と（メタ）アリルスルホン酸及び／またはその塩（ｃ）とを反応して得られるアニオン性アクリルアミド系樹脂［Ａ］を含有する表面塗工剤組成物を塗工してなることを特徴とする古紙が５０重量％以上配合されている少なくとも表層及び裏層を有する２層以上を抄き合せた多層抄きライナーの製造方法。【効果】従来と比較して破裂強さ、圧縮強さに優れたライナーを提供することができる。【特許請求の範囲】
【請求項１】
少なくともアクリルアミド類（ａ）と不飽和ジカルボン酸類（ｂ）と（メタ）アリルスルホン酸及び／またはその塩（ｃ）とを反応して得られるアニオン性アクリルアミド系樹脂［Ａ］を含有する表面塗工剤組成物を塗工してなることを特徴とする古紙が５０重量％以上配合されている少なくとも表層及び裏層を有する２層以上を抄き合せた多層抄きライナーの製造方法。
【請求項２】
表面塗工剤組成物が無機塩類［Ｂ］を含有することを特徴とする請求項１に記載のライナーの製造方法。
【請求項３】
無機塩類［Ｂ］が、アルカリ金属及び／又はアンモニウム塩類であることを特徴とする請求項２に記載のライナーの製造方法。
【請求項４】
無機塩類［Ｂ］が塩化ナトリウム、硫酸ナトリウム、硫酸アンモニウムから選ばれる少なくとも１種であることを特徴とする請求項２に記載のライナーの製造方法。
【請求項５】
不飽和ジカルボン酸類（ｂ）がイタコン酸及び／又はその塩であることを特徴とする請求項１〜４のいずれかに記載のライナーの製造方法。
【請求項６】
アクリルアミド系樹脂［Ａ］が少なくともアクリルアミド類（ａ）と不飽和ジカルボン酸類（ｂ）と（メタ）アリルスルホン酸及び／またはその塩（ｃ）と架橋剤（ｄ）とを反応して得られることを特徴とする請求項１〜５のいずれかに記載のライナーの製造方法。
【発明の詳細な説明】
【技術分野】
【０００１】
本発明は、ライナーの製造方法に関し、詳しくは、紙の表面塗工に用いる表面塗工剤を塗工したライナーの製造方法に関する。
【背景技術】
【０００２】
ライナーは、通常少なくとも表層及び裏層を含む２層以上を抄き合せた紙層から成り立っている。従来より、製紙工程において、抄紙機の高速化に伴う生産性の向上、あるいはライナーの品質向上を図る為に種々の製紙用添加剤が用いられてきた。とりわけ、ライナーの破裂強さや圧縮強さの向上及び生産性向上を図る手法としては、紙力増強剤を内添（パルプの水性スラリーに添加）する方法が用いられてきた。
【０００３】
近年、環境問題から古紙の再利用が注目され、ライナーにおいても、これまでは化学パルプを１００％使用していた表層に対しても古紙が配合されるようになった。古紙を配合した場合、ライナーの破裂強さや圧縮強さが低下するという欠点が生じ、破裂強さや圧縮強さの低下を補うために、内添する紙力増強剤の量を増やす手法が用いられてきた。
しかしながら、最近は古紙の配合量が５０％を超えるケースも増えてきており、従来用いられてきた内添の紙力増強剤を増やす手法だけでは、満足できるレベルの破裂強さや圧縮強さを得ることが難しくなってきた。
【０００４】
また、従来より、ライナーの表面強度を改良する方法として、表面塗工剤を塗工する方法が用いられてきた。表面強度を向上させるために、アクリルアミド／アクリロニトリル／アクリル酸からなる低分子量のポリアクリルアミドと高分子量のポリアクリルアミドを併用する方法が提案されている（例えば、特許文献１参照）。しかし、この方法では、表面強度を向上させる方法としては有効であっても、破裂強さや圧縮強さを向上させる方法としては不十分であった。
【特許文献１】特開平５−１６３６９７号公報
【発明の開示】
【発明が解決しようとする課題】
【０００５】
本発明は、特定の塗工用組成物をライナーに表面塗工することにより、破裂強さや圧縮強さに優れるライナーを提供することを課題とする。
【課題を解決するための手段】
【０００６】
本発明者らは、上記課題を解決すべく鋭意研究を行った結果、少なくともアクリルアミド類（ａ）と、不飽和ジカルボン酸類（ｂ）と、（メタ）アリルスルホン酸及び／又はその塩（ｃ）とを反応して得られるアニオン性アクリルアミド系樹脂［Ａ］を含有する表面塗工剤組成物」を塗工することにより、破裂強さ、圧縮強さに優れたライナーが得られることを見いだし、本発明を完成するに至った。
【０００７】
すなわち、（１）少なくともアクリルアミド類（ａ）と不飽和ジカルボン酸類（ｂ）と（メタ）アリルスルホン酸及び／またはその塩（ｃ）とを反応して得られるアニオン性アクリルアミド系樹脂［Ａ］を含有する表面塗工剤組成物を塗工してなることを特徴とする古紙が５０重量％以上配合されている少なくとも表層及び裏層を有する２層以上を抄き合せた多層抄きライナーの製造方法、
（２）表面塗工剤組成物が無機塩類［Ｂ］を含有する前記（１）のライナーの製造方法、
（３）無機塩類［Ｂ］が、アルカリ金属及び／又はアンモニウム塩類である前記（２）のライナーの製造方法、
（４）無機塩類［Ｂ］が塩化ナトリウム、硫酸ナトリウム、硫酸アンモニウムから選ばれる少なくとも１種である前記（２）のライナーの製造方法、
（５）不飽和ジカルボン酸類（ｂ）がイタコン酸及び／又はその塩である前記（１）〜（４）のいずれかのライナーの製造方法、
（６）アクリルアミド系樹脂［Ａ］が少なくともアクリルアミド類（ａ）と不飽和ジカルボン酸類（ｂ）と（メタ）アリルスルホン酸及び／又はその塩（ｃ）と架橋剤（ｄ）とを反応して得られる前記（１）〜（５）のいずれかのライナーの製造方法、
を提供するものである。
【発明の効果】
【０００８】
従来と比較して破裂強さ、圧縮強さに優れたライナーを提供することができる。
【発明を実施するための最良の形態】
【０００９】
次に、本発明に使用するアニオン性アクリルアミド系樹脂［Ａ］及び無機塩［Ｂ］について説明する。
【００１０】
本発明における、アニオン性アクリルアミド系樹脂［Ａ］は、少なくともアクリルアミド類（ａ）と不飽和ジカルボン酸類（ｂ）と（メタ）アリルスルホン酸及び／またはその塩（ｃ）と必要に応じて架橋剤（ｄ）とを共重合して得ることができる。
【００１１】
アクリルアミド類（ａ）としては、アクリルアミド、メタクリルアミドが好ましく、またＮ−メチル（メタ）アクリルアミド、Ｎ−エチル（メタ）アクリルアミド、Ｎ，Ｎ−ジメチル（メタ）アクリルアミド、Ｎ−イソプロピル（メタ）アクリルアミド、Ｎ−ｔ−オクチル（メタ）アクリルアミド等のＮ置換（メタ）アクリルアミドのいずれか一種以上をアクリルアミド、メタクリルアミドと併用して使用することもできる。
【００１２】
不飽和ジカルボン酸類（ｂ）としては、マレイン酸、フマル酸、イタコン酸、シトラコン酸およびそれらのナトリウム塩、カリウム塩等のアルカリ金属塩やアンモニウム塩、および無水マレイン酸の如きジカルボン酸無水物等が挙げられる。
中でもイタコン酸及びその塩類が好ましい。
【００１３】
（メタ）アリルスルホン酸及び／またはその塩（ｃ）としては、アリルスルホン酸、メタリルスルホン酸、及びそれらのナトリウム塩、カリウム塩等のアルカリ金属塩やアンモニウム塩等が挙げられる。メタリルスルホン酸及びそのアルカリ金属塩を使用することが好ましい。
【００１４】
架橋剤（ｄ）としては、例えば、エチレングリコールジ（メタ）アクリレート、ジエチレングリコールジ（メタ）アクリレート等のジ（メタ）アクリレート類や、メチレンビス（メタ）アクリルアミド、Ｎ，Ｎ−ビスアクリルアミド酢酸等のビス（メタ）アクリルアミド類や、アジピン酸ジビニル、ジアリルマレート、Ｎ−メチロールアクリルアミド、ジアリルジメチルアンモニウム、グリシジル（メタ）アクリレート等の２官能性ビニルモノマー、１，３，５−トリアクリロイルヘキサヒドロ−Ｓ−トリアジン、トリアリルアミン、トリアリルイソシアヌレート、トリアリルトリメリテート等の３官能性ビニルモノマー、テトラメチロールメタンテトラアクリレート、テトラアリルピロメリレート、テトラアリルアミン塩、テトラアリルオキシエタン等の４官能性ビニルモノマー等が挙げられる。
【００１５】
また、テトラメチロールメタン−トリ−β−アジリジニルプロピオネート、トリメチロールプロパン−トリ−β−アジリジニルプロピオンエート等の水溶性アジリジニル化合物や、（ポリ）エチレングリコールジグリシジルエーテル、（ポリ）グリセリンジグリシジルエーテル等の水溶性の多官能エポキシ化合物、３−（メタ）アクリロキシメチルトリメトキシシラン、２−（メタ）アクリルアミド−２−メチルプロピルトリメトキシシラン、ビニルジメチルメトキシシラン、ビニルトリクロロシラン、ビニルトリフェノキシシラン、２−（メタ）アクリルアミド−２−メチルプロピルトリアセトキシシラン、等のシリコン系化合物が例示でき、これらを１種または２種以上使用することができる。架橋剤（ｄ）の使用量は、アクリルアミド類（ａ）と不飽和ジカルボン酸類（ｂ）と（メタ）アリルスルホン酸及び／またはその塩（ｃ）の合計量に対して０〜５重量％である。
【００１６】
アニオン性アクリルアミド系樹脂［Ａ］に使用するアクリルアミド類（ａ）と不飽和ジカルボン酸類（ｂ）と（メタ）アリルスルホン酸及び／またはその塩（ｃ）以外にも、上記（ａ）、（ｂ）、（ｃ）と共重合可能なノニオン性ビニルモノマーを、性能を阻害しない範囲内で使用することができる。
【００１７】
ノニオン性ビニルモノマーとしては、例えば、アルコールと（メタ）アクリル酸とのエステル、スチレン、スチレン誘導体、（メタ）アクリロニトリル、酢酸ビニル、プロピオン酸ビニル、メチルビニルエーテル等が例示でき、これらを１種または２種以上使用することができる。ノニオン性ビニルモノマーの使用量としては、アクリルアミド類（ａ）と不飽和ジカルボン酸類（ｂ）と（メタ）アリルスルホン酸及び／またはその塩（ｃ）の合計量に対して、０〜２０重量％である。
【００１８】
また、本発明で使用するアニオン性アクリルアミド系樹脂［Ａ］得るために前記モノマー類を重合する前後で尿素類を加えることができ、特に、尿素類を反応前に加えることが好ましい。尿素類としては、尿素、チオ尿素、エチレン尿素、エチレンチオ尿素が挙げられ、これらを１種または２種以上使用することもできる。これらの中でも、尿素を単独で使用することが経済的に特に好ましい。尿素の使用量は、アクリルアミド類（ａ）と不飽和ジカルボン酸類（ｂ）と（メタ）アリルスルホン酸及び／またはその塩（ｃ）の合計量に対して、５〜３０重量％が好ましい。
【００１９】
アニオン性アクリルアミド系樹脂［Ａ］に使用する（ａ）成分と（ｂ）成分と（ｃ）成分の重量比（ａ）／（ｂ）／（ｃ）は、９９．４〜５０％／０．５〜４５％／０．１〜５％、好ましくは９７．８〜７７％／２〜２０％／０．２〜３％である。
上記不飽和ジカルボン酸類（ｂ）が０．５重量％未満では、破裂強さ、圧縮強さの強度向上効果が不十分なこともあり、また４５重量％を越えて用いても、破裂強さ、圧縮強さのそれ以上の効果は期待できない。
【００２０】
上記（メタ）アリルスルホン酸及び／またはその塩（ｃ）が０．１重量％未満では、分子量が高くなりすぎるために塗工適性に劣り、また５重量％を越えて用いると分子量が低くなりすぎるため、破裂強さ、圧縮強さ向上効果が不十分となる。
【００２１】
アニオン性アクリルアミド系樹脂［Ａ］を得る反応は、所定の反応容器に、［Ａ］の構成成分であるモノマーの合計濃度が５〜５０重量％、好ましくは１０〜４０重量％となるように仕込み、公知慣用の重合開始剤を使用し、反応温度４０〜１００℃、１〜１０時間の条件下で行う。もちろん、使用するモノマー成分の特徴に合わせて、モノマーを連続滴下する、あるいはモノマーを分割して添加する等により反応を行うこともできる。
【００２２】
アニオン性アクリルアミド系樹脂［Ａ］の反応に使用する重合開始剤は、特に限定されるものではなく、公知慣用のものが使用される。ラジカル重合開始剤としては、例えば過硫酸ナトリウム、過硫酸カリウム、過硫酸アンモニウム等の過硫酸塩、過酸化ベンゾイル、ｔｅｒｔ−ブチルハイドロパーオキサイド、ジ−ｔｅｒｔ−ブチルパーオキサイド等の過酸化物、臭素酸ナトリウム、臭素酸カリウム等の臭素酸塩、過ホウ素酸ナトリウム、過ホウ素酸カリウム、過ホウ素酸アンモニウム等の過ホウ素酸塩、過炭酸ナトリウム、過炭酸カリウム、過炭酸アンモニウム等の過炭酸塩、過リン酸ナトリウム、過リン酸カリウム、過リン酸アンモニウム等の過リン酸塩等が例示できる。
【００２３】
これらの重合開始剤は単独でも使用できるが、還元剤と組み合わせてレドックス系重合開始剤としても使用できる。還元剤としては、亜硫酸塩、亜硫酸水素塩あるいはＮ，Ｎ，Ｎ’，Ｎ’−テトラメチルエチレンジアミン等の有機アミン、２，２’−アゾビス−２−アミジノプロパン塩酸塩、アゾビスイソブチロニトリル、２，２’−アゾビス−２，４−ジメチルバレロニトリル、４，４’−アゾビス−４−シアノ吉草酸等のアゾ化合物、アルドース等の還元糖類が例示できる。これらの開始剤は、２種以上併用してもよい。重合開始剤の使用量は、アニオン性アクリルアミド系樹脂［Ａ］に使用するモノマーの合計量に対して、通常０．０１〜５重量％である。
【００２４】
アニオン性アクリルアミド系樹脂［Ａ］は、固形分濃度が５〜５０重量％、好ましくは１０〜４０重量％の水溶液であり、２５℃における粘度（ブルックフィールド回転粘度計）が５００〜１５，０００ｍＰａ・ｓ、好ましくは１，０００〜１０，０００ｍＰａ・ｓである。１５，０００ｍＰａ・ｓを越えると塗工作業性が悪くなることがあり、５００ｍＰａ・ｓ未満では破裂強さ、圧縮強さ向上効果に劣る場合がある。
【００２５】
また、アニオン性アクリルアミド系樹脂［Ａ］のｐＨは、反応終了後、酸やアルカリを用いて適宜調整することができる。酸およびアルカリとしては、硫酸、塩酸、硝酸、リン酸等の無機酸、蟻酸、酢酸、プロピオン酸等の有機酸、水酸化ナトリウム、水酸化カリウム等のアルカリ金属水酸化物、炭酸ナトリウム、炭酸カリウム等のアルカリ金属炭酸化物、アンモニア、メチルアミン、ジメチルアミン等のアミン塩基が使用可能である。
【００２６】
本発明のアニオン性アクリルアミド系樹脂［Ａ］は、ＧＰＣ−ＬＡＬＬＳ法により測定した重量平均分子量が２０万〜１００万の範囲にある場合に、破裂強さ及び圧縮強さの向上効果において特に好ましい。
【００２７】
本発明で用いる無機塩［Ｂ］としては、例えば塩化ナトリウム、塩化カリウム、硫酸ナトリウム、硫酸カルシウム、硫酸マグネシウム、硫酸アンモニウム、硝酸ナトリウム、硝酸カリウム、硝酸アンモニウム等が挙げられるが、効果及びコストの面から、塩化ナトリウム、硫酸ナトリウム、硫酸アンモニウムから選ばれる少なくとも１つを使用することが好ましい。
【００２８】
無機塩［Ｂ］の使用量としては、アニオン性アクリルアミド系樹脂［Ａ］の固形分１００重量部に対して０〜２５重量％、好ましくは５〜２０重量％であることが好ましい。無機塩［Ｂ］の使用量が２５重量％を越えた場合には、破裂強さ、圧縮強さ向上効果が不十分となる場合がある。更に、多量の無機塩を使用すると、水に完全溶解していた上記アニオン性アクリルアミド系樹脂［Ａ］が不溶化を起こしてしまうことがあり、塗工適性上好ましくない場合がある。
【００２９】
アニオン性アクリルアミド系樹脂［Ａ］と無機塩［Ｂ］は、アニオン性アクリルアミド系樹脂［Ａ］を製造後、常法により無機塩［Ｂ］混合しても良いし、アニオン性アクリルアミド系樹脂［Ａ］を製造する際に、予め無機塩［Ｂ］を反応前又は反応途中に混合しても良い。
【００３０】
次に、本発明の表面塗工剤組成物を含有してなる塗工液を紙に塗工する紙の製造方法について以下に示す。本発明の表面塗工剤組成物は、必要に応じて各種添加剤を使用することができる。各種添加剤としては、ポリビニルアルコール類及び澱粉類等の表面紙力剤、表面サイズ剤、防滑剤、離型剤、防腐剤、消泡剤、粘度調整剤、染料、撥水剤などを挙げることができる。また、本発明の表面塗工剤組成物の塗工時の濃度は、固形分として０．１〜１５重量％、好ましくは１〜１０重量％で行われる。また塗工温度は、２０〜８０℃で行われるのが好ましい。該表面塗工剤組成物の塗工量は、原紙のサイズ度、およびその他の要素を勘案して適宜設定することができるが、通常は固形分で０．０５〜５ｇ／ｍ２、好ましくは０．１〜２ｇ／ｍ２である。
【００３１】
また、本発明の表面塗工剤組成物を含有してなる塗工液は、公知の方法により紙に塗工することができ、例えば、サイズプレス、フィルムプレス、ゲートロールコーター、ブレードコーター、キャレンダー、バーコーター、ナイフコーター、エアーナイフコーターを用いて塗工することが可能である。また、スプレー塗工を行うこともできる。
【００３２】
原紙のサイズ度は任意であるが、サイズプレス等を用いて塗工する場合は、原紙の吸液量を調整する目的で内添サイズ剤を使用することが好ましい。
【００３３】
古紙は、使用済みの紙又は紙の裁断くずなどをいい、具体的には、段ボール古紙、雑誌古紙、新聞古紙、茶模造紙古紙、地券古紙などを挙げることができる。
【実施例】
【００３４】
以下、実施例及び比較例を挙げて本発明をより具体的に説明するが、本発明は下記の実施例に限定されるものでは無い。尚、％は特に表示がない限り、重量基準による。
【００３５】
（合成例１）
攪拌機、温度計、還流冷却管、及び窒素ガス導入管を付した１リットル四つ口フラスコに、水３９８部、５０％アクリルアミド２０３部、フマル酸７．０部、メタリルスルホン酸ナトリウム１．７部を仕込んだ。次いで、窒素ガス雰囲気下、５０℃に昇温させ、５％過硫酸アンモニウム水溶液６．９部、２％メタ重亜硫酸ナトリウム水溶液３．６部を添加して反応を開始させた後、３０分間で８５℃まで昇温した。次いで、５０％アクリルアミド２１２部、メタリルスルホン酸ナトリウム１．７部の混合液を３０分間かけて滴下し反応させ、滴下終了後に５％過硫酸アンモニウム水溶液６．９部を追加し、さらに１時間反応を行った。得られた生成物に水３４部を加え、更に２５％水酸化ナトリウム水溶液でｐＨ７．０に調整し、固形分２５．２％、粘度４，２００ｍＰａ・ｓ（２５℃、ブルックフィールド回転粘度計使用）、重量平均分子量３５万の樹脂ａ（アニオン性アクリルアミド系樹脂［Ａ］の一例）得た。
【００３６】
（合成例２）
合成例１と同様の装置に、水４０５部、５０％アクリルアミド４１５部、イタコン酸７．８部、メタリルスルホン酸ナトリウム２．９部を仕込んだ。次いで、窒素ガス雰囲気下、５０℃に昇温させ、５％過硫酸アンモニウム水溶液６．９部、２％メタ重亜硫酸ナトリウム水溶液３．６部を添加して反応を開始させた後、３０分間で９０℃まで昇温し、その後８５℃を維持しながら２時間反応を行った。得られた生成物に水３４部を加え、更に２５％水酸化ナトリウム水溶液でｐＨ７．０に調整し、固形分２５．１％、粘度６，３００ｍＰａ・ｓ（２５℃、ブルックフィールド回転粘度計使用）、重量平均分子量６０万の樹脂ｂ（アニオン性アクリルアミド系樹脂［Ａ］の一例）得た。
【００３７】
（合成例３）
合成例１と同様の装置に、水４１９部、５０％アクリルアミド４０７部、イタコン酸１５．６部、メタリルスルホン酸ナトリウム２．６部を仕込んだ。次いで、窒素ガス雰囲気下、５０℃に昇温させ、５％過硫酸アンモニウム水溶液６．９部、２％メタ重亜硫酸ナトリウム水溶液３．６部を添加して反応を開始させた後、３０分間で８５℃まで昇温し、その後８０℃を維持しながら２時間反応を行った。得られた生成物に水３４部を加え、更に２５％水酸化ナトリウム水溶液でｐＨ７．０に調整し、固形分２５．０％、粘度４，８００ｍＰａ・ｓ（２５℃、ブルックフィールド回転粘度計使用）、重量平均分子量５０万の樹脂ｃ（アニオン性アクリルアミド系樹脂［Ａ］の一例）得た。
【００３８】
（合成例４）
合成例１と同様の装置に、水４０７部、５０％アクリルアミド３９０部、イタコン酸３１．２部、メタリルスルホン酸ナトリウム２．４部、塩化ナトリウム４６部を仕込んだ。次いで、窒素ガス雰囲気下、５０℃に昇温させ、５％過硫酸アンモニウム水溶液６．９部、２％メタ重亜硫酸ナトリウム水溶液３．６部を添加して反応を開始させた後、３０分間で９０℃まで昇温し、その後８５℃を維持しながら２時間反応を行った。得られた生成物に水３０部を加え、更に３０％水酸化ナトリウム水溶液でｐＨ７．０に調整し、固形分３０．１％、粘度４，４００ｍＰａ・ｓ（２５℃、ブルックフィールド回転粘度計使用）、重量平均分子量４０万の樹脂ｄ（アニオン性アクリルアミド系樹脂［Ａ］と無機塩［Ｂ］  を含む表面塗工剤組成物の一例）得た。
【００３９】
（合成例５）
合成例１と同様の装置に、水３８６部、５０％アクリルアミド３９８部、イタコン酸２３．４部、メタリルスルホン酸ナトリウム２．９部、０．５％１，３，５−トリアクリロイルヘキサヒドロ−Ｓ−トリアジン７．５部、尿素４５部を仕込んだ。次いで、窒素ガス雰囲気下、５０℃に昇温させ、５％過硫酸アンモニウム水溶液６．９部、２％メタ重亜硫酸ナトリウム水溶液３．６部を添加して反応を開始させた後、３０分間で８５℃まで昇温し、その後８０℃を維持しながら２時間反応を行った。得られた生成物に水２９部を加え、更に３０％水酸化ナトリウム水溶液でｐＨ７．０に調整し、固形分３０．２％、粘度４，９００ｍＰａ・ｓ（２５℃、ブルックフィールド回転粘度計使用）、重量平均分子量７０万の樹脂ｅ（アニオン性アクリルアミド系樹脂［Ａ］の一例）得た。
【００４０】
（合成例６）
合成例１と同様の装置に、水４３３部、５０％アクリルアミド３９９部、イタコン酸２３．４部、メタリルスルホン酸ナトリウム２．４部を仕込んだ。次いで、窒素ガス雰囲気下、５０℃に昇温させ、５％過硫酸アンモニウム水溶液６．９部、２％メタ重亜硫酸ナトリウム水溶液３．６部を添加して反応を開始させた後、３０分間で９０℃まで昇温し、その後８５℃を維持しながら２時間反応を行った。得られた生成物に水３５部を加え、更に２５％水酸化ナトリウム水溶液でｐＨ７．０に調整し、２５．０％、粘度３，６００ｍＰａ・ｓ（２５℃、ブルックフィールド回転粘度計使用）、重量平均分子量４５万の樹脂ｆ（アニオン性アクリルアミド系樹脂［Ａ］の一例）得た。
【００４１】
（合成例７）
合成例１と同様の装置に、水４０４部、５０％アクリルアミド４０７部、イタコン酸１５．６部、メタリルスルホン酸ナトリウム２．９部、０．５％トリアクリルホルマール１５．０部を仕込んだ。次いで、窒素ガス雰囲気下、５０℃に昇温させ、５％過硫酸アンモニウム水溶液６．９部、２％メタ重亜硫酸ナトリウム水溶液３．６部を添加して反応を開始させた後、３０分間で９０℃まで昇温し、その後８５℃を維持しながら２時間反応を行った。得られた生成物に水３４部を加え、更に２５％水酸化ナトリウム水溶液でｐＨ７．０に調整し、固形分２５．０％、粘度４，６００ｍＰａ・ｓ（２５℃、ブルックフィールド回転粘度計使用）、重量平均分子量９０万の樹脂ｆ（アニオン性アクリルアミド系樹脂［Ａ］の一例）得た。
【００４２】
（比較合成例１）
合成例１と同様の装置に、水５５９部、５０％アクリルアミド３４３部、８０％アクリル酸１０．２部、アクリロニトリル１４．９部を仕込んだ。次いで、窒素ガス雰囲気下、５０℃に昇温させ、２０％過硫酸アンモニウム水溶液９．０部、２０％メタ重亜硫酸ナトリウム水溶液４．７部を添加して反応を開始させた後、３０分間で９０℃まで昇温し、その後８５℃を維持しながら２時間反応を行った。得られた生成物に水３７部を加え、更に２０％水酸化ナトリウム水溶液でｐＨ７．０に調整し、固形分２０．３％、粘度６００ｍＰａ・ｓ（２５℃、ブルックフィールド回転粘度計使用）、重量平均分子量１０万の樹脂α得た。
【００４３】
（比較合成例２）
合成例１と同様の装置に、水３９８部、５０％アクリルアミド４０７部、８０％アクリル酸１０．８部、メタリルスルホン酸ナトリウム３．３部を仕込んだ。次いで、窒素ガス雰囲気下、５０℃に昇温させ、５％過硫酸アンモニウム水溶液６．９部、２％メタ重亜硫酸ナトリウム水溶液３．６部を添加して反応を開始させた後、３０分間で９０℃まで昇温し、その後８５℃を維持しながら２時間反応を行った。得られた生成物に水３３部を加え、更に２５％水酸化ナトリウム水溶液でｐＨ７．０に調整し、固形分２５．２％、粘度６，７００ｍＰａ・ｓ（２５℃、ブルックフィールド回転粘度計使用）、重量平均分子量５５万の樹脂β得た。
【００４４】
（比較合成例３）
合成例１と同様の装置に、水５６０部、６５％ジアリルジメチルアンモニウムクロライド水溶液５０部を仕込んだ。次いで、窒素ガス雰囲気下、８５℃に昇温させ、２０％過硫酸アンモニウム水溶液１．４部を加えた後、５０％アクリルアミド３２５部、メタリルスルホン酸ナトリウム２．０部、２０％過硫酸アンモニウム水溶液２．８部からなる混合液の滴下を２時間かけて行った。滴下終了１時間後に２０％過硫酸アンモニウム水溶液１．４部を加え、更に１時間反応を行った。得られた生成物に、水４７部を加え、更に２０％水酸化ナトリウムでｐＨを７．０に調整し、固形分２０．４％、粘度が２，３００ｍＰａ・ｓ（２５℃、ブルックフィールド回転粘度計使用）、重量平均分子量７０万の樹脂γを得た。
【００４５】
（比較合成例４）
合成例１と同様の装置に、水４８８部、５０％アクリルアミド２００部、イタコン酸１１．７部を仕込んだ。次いで、窒素ガス雰囲気下、６０℃に昇温させ、５％過硫酸アンモニウム水溶液３．４部、２％メタ重亜硫酸ナトリウム水溶液１．８部を添加して反応を開始させた後、３０分間で８５℃まで昇温し、その後８５℃を維持しながら２時間反応を行った。得られた生成物に水４７部を加え、更に１５％水酸化ナトリウム水溶液でｐＨ７．０に調整し、固形分１５．１％、粘度５２，０００ｍＰａ・ｓ（２５℃、ブルックフィールド回転粘度計使用）、重量平均分子量８０万の樹脂δを得た。
【００４６】
（実施例１）
古紙が表層に５０％、中層、裏層の各層に１００％配合された４層抄きの未塗工のライナー（坪量１８０ｇ／ｍ２）に対し、合成例１で得られた樹脂ａを温水で希釈し、樹脂ａの固形分濃度が５％、温度が５０℃となるように調整した塗工液を、２ロールサイズプレスを用いて固形分塗工量が０．７５ｇ／ｍ２となるように両面塗工し、ドラムドライヤー（８０℃、６０秒間）にて乾燥することで、塗工紙１を得た。乾燥後、２３℃、５０ＲＨ％の恒温恒湿室中で２４時間調湿した後、塗工紙を各種評価試験に供した。塗工液の性状を表１、紙質評価結果を表２に示した。
【００４７】
（実施例２）
合成例２で得られた樹脂ｂと硝酸アンモニウムを温水で希釈し、樹脂ｂの固形分濃度が５％、硝酸アンモニウムの固形分濃度が０．２５％、温度が５０℃となるように塗工液を調整した。この塗工液を、実施例１と同様な方法を用いて塗工、評価試験を行った。塗工液の性状を表１、紙質評価結果を表２に示した。
【００４８】
（実施例３）
塗工液に樹脂ａの代わりに樹脂ｃを用いた以外は、実施例１と同様にして塗工液を調整した。この塗工液を実施例１と同様の方法を用いて塗工、評価試験を行った。塗工液の性状を表１、紙質評価結果を表２に示した。
【００４９】
（実施例４）
塗工液に樹脂ｂの代わりに樹脂ｃを用い、硝酸アンモニウムの代わりに硫酸ナトリウムを用い、その固形分濃度が０．５％になるように変更した以外は、実施例２と同様にして塗工液を調整した。この塗工液を実施例２と同様の方法を用いて塗工、評価試験を行った。塗工液の性状を表１、紙質評価結果を表２に示した。
【００５０】
（実施例５）
塗工液に樹脂ａの代わりに塩化ナトリウム存在下で重合した樹脂ｄを用い、その樹脂の固形分濃度が５．０％、塩化ナトリウムの固形分濃度が１．０％になるように変更した以外は、実施例１と同様にして塗工液を調整した。この塗工液を実施例１と同様の方法を用いて塗工、評価試験を行った。塗工液の性状を表１、紙質評価結果を表２に示した。
【００５１】
（実施例６）
塗工液に樹脂ａの代わりに樹脂ｅを用いた以外は、実施例１と同様にして塗工液を調整した。この塗工液を実施例１と同様の方法を用いて塗工、評価試験を行った。塗工液の性状を表１、紙質評価結果を表２に示した。
【００５２】
（実施例７）
塗工液に樹脂ｂの代わりに樹脂ｆを用い、硝酸アンモニウムの代わりに硫酸アンモニウムを用いた以外は、実施例２と同様にして塗工液を調整した。この塗工液を実施例２と同様の方法を用いて塗工、評価試験を行った。塗工液の性状を表１、紙質評価結果を表２に示した。
【００５３】
（実施例８）
塗工液に樹脂ａの代わりに樹脂ｇを用いた以外は、実施例１と同様にして塗工液を調整した。この塗工液を実施例１と同様の方法を用いて塗工、評価試験を行った。塗工液の性状を表１、紙質評価結果を表２に示した。
【００５４】
（実施例９）
塗工液に樹脂ｂの代わりに樹脂ｇを用い、硝酸アンモニウムの代わりに硫酸アンモニウムを用い、その固形分濃度が１．０％になるように変更した以外は、実施例２と同様にして塗工液を調整した。この塗工液を実施例２と同様の方法を用いて塗工、評価試験を行った。塗工液の性状を表１、紙質評価結果を表２に示した。
【００５５】
（比較例１）
塗工液に樹脂ａの代わりに樹脂αを用いた以外は、実施例１と同様にして塗工液を調整した。この塗工液を実施例１と同様の方法を用いて塗工、評価試験を行った。塗工液の性状を表１、紙質評価結果を表２に示した。
【００５６】
（比較例２）
塗工液に樹脂ａの代わりに樹脂βを用いた以外は、実施例１と同様にして塗工液を調整した。この塗工液を実施例１と同様の方法を用いて塗工、評価試験を行った。塗工液の性状を表１、紙質評価結果を表２に示した。
【００５７】
（比較例３）
塗工液に樹脂ａの代わりに樹脂γを用いた以外は、実施例１と同様にして塗工液を調整した。この塗工液を実施例１と同様の方法を用いて塗工、評価試験を行った。塗工液の性状を表１、紙質評価結果を表２に示した。
【００５８】
（比較例４）
塗工液に樹脂ｂの代わりに樹脂γを用い、硝酸アンモニウムの代わりに硫酸アンモニウムを用い、その固形分濃度が１．０％になるように変更した以外は、実施例２と同様にして塗工液を調整した。この塗工液を実施例２と同様の方法を用いて塗工、評価試験を行った。塗工液の性状を表１、紙質評価結果を表２に示した。
【００５９】
（比較例５）
塗工液に樹脂ａの代わりに樹脂δを用いた以外は、実施例１と同様にして塗工液を調整した。この塗工液は塗工粘度が高かったため、塗工できなかった。塗工液の性状を表１に示した。
【００６０】
（比較例６）
塗工液に樹脂ａを用いなかった以外は、実施例１と同様にして塗工液を調整した。この塗工液を実施例１と同様の方法を用いて塗工、評価試験を行った。塗工液の性状を表１、紙質評価結果を表２に示した。
【００６１】
＜評価方法＞
塗工液粘度  ：ブルックフィールド回転粘度計使用し５０℃で測定した。
比破裂強さ  ：ＪＩＳ  Ｐ−８１３１に準拠した。
比圧縮強さ  ：ＪＩＳ  Ｐ−８１２６に準拠した。
表面強度      ：
ドライ  ピック  ：ＲＩ印刷試験機、ニップ幅１０ｍｍ
インキ：ＦＩＮＥ  ＩＮＫ．（大日本インキ化学工業株式会社製、ＩＧＴ印刷適性用）インキのＴ．Ｖ．＝２０
印刷後の紙むけ状態を肉眼で観察し、５を優とし、１を劣として評価を行った。
【００６２】
【表１】
2007023422.tif 000002
【００６３】
【表２】
2007023422.tif 000003